(57)【要約】      （修正有）【課題】外部損傷からディスプレイ内の薄いガラス基体を安全に守り、かつガラス散乱を防ぎ、１５μｍ未満の厚さ、５％未満のヘイズおよび１〜１０Ｎ／インチの接着力を有することができるガラス散乱防止フィルムを提供する。【解決手段】剥離層13、接着剤層12、ベースフィルム層１０および帯電防止層10の順の積層構造を含むガラス散乱防止フィルムであって、前記接着剤層が接着剤コポリマーを架橋剤で架橋することにより製造されるアクリル接着剤を含み、前記接着剤コポリマーがモノマー、コモノマーおよび官能基含有モノマーを含んでなる、ガラス散乱防止フィルムが開示される。このガラス散乱防止フィルムはディスプレイのためのガラスがこのガラスの破損の際にすら散乱するのを防ぎ、剥離層を除いて１５μｍの厚さおよび５％未満のヘイズを有し、かつディスプレイデバイスへの組み込み、および効果的な検査プロセスが行われるのを可能にする。【選択図】図１
2013176988.tif 000002
【特許請求の範囲】
【請求項１】
剥離層、接着剤層、ベースフィルム層および帯電防止層の順の積層構造を含むガラス散乱防止フィルムであって、
前記接着剤層が接着剤コポリマーを架橋剤で架橋することにより作成されるアクリル接着剤を含み、
前記接着剤コポリマーが
ｉ）アクリル酸エチル、アクリル酸ブチルおよびこれらの混合物からなる群から選択されるモノマー６０〜８０重量％；
ｉｉ）酢酸ビニル、アクリロニトリル、アクリルアミド、スチレン、メタクリル酸メチル、アクリル酸メチルおよびこれらの混合物からなる群から選択されるコモノマー１５〜３５重量％；並びに
ｉｉｉ）メタクリル酸、アクリル酸、メタクリル酸ヒドロキシエチル、メタクリル酸ヒドロキシプロピル、メタクリル酸ジメチルアミノエチル、アクリルアミド、メチロールアクリルアミド、メタクリル酸グリシジル、マレイン酸無水物、メサコン酸無水物およびこれらの混合物からなる群から選択される官能基含有モノマー１〜５重量％
を含んでなる、ガラス散乱防止フィルム。
【請求項２】
前記架橋剤がポリイソシアナート、メラミン、エポキシ化合物、アジリジン、金属キレート化合物、およびこれらの混合物からなる群から選択される請求項１に記載のガラス散乱防止フィルム。
【請求項３】
前記架橋剤が、前記接着剤コポリマー１００重量部を基準にして、０．１〜５．０重量部の量で使用される請求項２に記載のガラス散乱防止フィルム。
【請求項４】
前記接着剤層が１〜１０Ｎ／インチの接着力を有する請求項１に記載のガラス散乱防止フィルム。
【請求項５】
前記ベースフィルムがポリエチレンテレフタラート（ＰＥＴ）フィルム、ポリエチレンナフタラート（ＰＥＮ）フィルム、ポリエチレン（ＰＥ）フィルム、シリカ（Ｓｉ）−堆積フィルム、アルミニウム（Ａｌ）−堆積フィルム、およびポリ塩化ビニル（ＰＶＣ）フィルムからなる群から選択される請求項１に記載のガラス散乱防止フィルム。
【請求項６】
前記ベースフィルムが４〜１０μｍの厚さおよび７％未満のヘイズを有する請求項１に記載のガラス散乱防止フィルム。
【請求項７】
前記剥離層が３〜８ｇｆ／インチの剥離強度を有する請求項１に記載のガラス散乱防止フィルム。
【請求項８】
前記ガラス散乱保護フィルムが５％未満のヘイズを有する請求項１に記載のガラス散乱防止フィルム。
【請求項９】
前記帯電防止層がポリチオフェン、ポリピロール、ポリアニリン、ポリエチレンジオキシチオフェン、およびこれらの混合物からなる群から選択される導電ポリマーを含む請求項１に記載のガラス散乱防止フィルム。
【発明の詳細な説明】
【技術分野】
【０００１】
本発明はガラス散乱防止フィルム、より具体的には、ディスプレイデバイスに組み込まれうるように剥離層を除いて１５μｍ未満の全厚さを有するガラス散乱防止フィルムに関する。
【０００２】
また、本発明は、液晶（ＬＣ）ディスプレイ、プラズマディスプレイ、有機エレクトロルミネッセンス（ＥＬ）ディスプレイなどのようなフラットパネルディスプレイに組み込まれるガラス基体への加工または輸送中のダメージを防ぎ、並びにガラス散乱も防ぐためのガラス散乱防止フィルムに関する。
【背景技術】
【０００３】
ガラスは、その高い光透過率、ガスバリア特性および寸法安定性のせいで、陰極線管（ＣＲＴ）ディスプレイおよびフラットパネルディスプレイ、例えば、ＬＣディスプレイ、プラズマディスプレイ、有機ＥＬディスプレイ、電界放出ディスプレイなどに広く使用されている。しかし、ガラスはそれが壊れやすくかつ容易に散乱するという問題を有している。
【０００４】
この問題を解決するために、ガラスに熱可塑性樹脂フィルムを貼り付けることをはじめとする多くの技術が示唆されてきた。例えば、韓国特許出願公開第２０００−００１１４５５号は、ポリエステルベース感圧接着剤がベースフィルムの一方の面上にコーティングされており、その結果その膜がガラスから容易に取り外されることができ、長期間の貼り付け後でさえ接着剤がガラスの表面から完全に取り除かれる、耐候性を有しかつガラスの散乱に抵抗性のガラス散乱防止フィルムを開示する。しかし、この従来のフィルムはガラスの散乱を防ぐことについては依然として不充分であり、かつフラットパネルディスプレイ、例えば、ＬＣディスプレイ、プラズマディスプレイ、有機ＥＬディスプレイなどに組み込むには厚すぎる。
【先行技術文献】
【特許文献】
【０００５】
【特許文献１】韓国特許出願公開第２０００−００１１４５５号明細書
【発明の概要】
【発明が解決しようとする課題】
【０００６】
よって、外部損傷からディスプレイ内の薄いガラス基体を安全に守り、かつガラス散乱を防ぎ、１５μｍ未満の厚さ、５％未満のヘイズおよび１〜１０Ｎ／インチの接着力を有することができるガラス散乱防止フィルムを提供することが本発明の目的である。
【課題を解決するための手段】
【０００７】
本発明の一形態に従って、剥離層、接着剤層、ベースフィルム層および帯電防止層の順の積層構造を含むガラス散乱防止フィルムであって、前記接着剤層が接着剤コポリマーを架橋剤で架橋することにより作成されるアクリル接着剤を含み、前記接着剤コポリマーがｉ）アクリル酸エチル、アクリル酸ブチルおよびこれらの混合物からなる群から選択されるモノマー６０〜８０重量％；ｉｉ）酢酸ビニル、アクリロニトリル、アクリルアミド、スチレン、メタクリル酸メチル、アクリル酸メチルおよびこれらの混合物からなる群から選択されるコモノマー１５〜３５重量％；並びにｉｉｉ）メタクリル酸、アクリル酸、メタクリル酸ヒドロキシエチル、メタクリル酸ヒドロキシプロピル、メタクリル酸ジメチルアミノエチル、アクリルアミド、メチロールアクリルアミド、メタクリル酸グリシジル、マレイン酸無水物、メサコン酸無水物およびこれらの混合物からなる群から選択される官能基含有モノマー１〜５重量％を含んでなるガラス散乱防止フィルムが提供される。
【０００８】
好ましくは、剥離層を除くこのガラス散乱防止フィルムの全厚さは１５μｍ未満である。さらに、ベースフィルムは４〜１０μｍの厚さを有することができ、および接着剤層は３〜１０μｍの厚さを有することができる。また、ガラス散乱防止フィルムは５％未満のヘイズを有することができ、およびベースフィルムは７％未満のヘイズを有することができる。
【図面の簡単な説明】
【０００９】
【図１】図１は、本発明の実施形態に従うガラス散乱保護フィルムの断面を示す（１０：ベースフィルム層、１１：帯電防止層、１２：接着剤層、１３：剥離層）。
【発明を実施するための形態】
【００１０】
本発明の上記および他の目的および特徴は、添付の図面と併せて以下の本発明の説明から明確になるであろう。
以下、図面を参照して本発明の詳細な説明がなされる。
【００１１】
本発明の実施形態に従って、ガラス散乱保護フィルムは剥離層１３、接着剤層１２、ベースフィルム層１０および帯電防止層１１を含み、これらは逐次的に積層されており、接着剤層はアクリル接着剤を含む。
【００１２】
接着剤層
ガラス散乱防止フィルムにおいては、望まれる接着を確実にするために接着剤層１２は好ましくはアクリル接着剤を含む。
【００１３】
アクリル接着剤は（ａ）接着剤コポリマーを得るための開始剤を使用するモノマー、コモノマーおよび官能基含有モノマーの共重合；並びに、次いで（ｂ）アクリル接着剤を得るための架橋剤および添加剤で接着剤コポリマーを架橋する；ことにより作成されうる。
【００１４】
接着剤コポリマーにおいては、モノマーはアクリル酸エチル、アクリル酸ブチルおよびこれらの混合物からなる群から選択されうる。好ましくは、モノマーの量は、接着剤コポリマーの重量を基準にして６０〜８０重量％である。この量が上記範囲内にある場合には、アクリル接着剤はより迅速に適用されることができ、かつ加工性がより向上されうる。
【００１５】
コモノマーは酢酸ビニル、アクリロニトリル、アクリルアミド、スチレン、メタクリル酸メチル、アクリル酸メチルおよびこれらの混合物からなる群から選択されうる。好ましくは、コモノマーの量は、接着剤コポリマーの重量を基準にして１５〜３５重量％である。この量が上記範囲を満足する場合には、接着剤層の接着力が増強されうる。
【００１６】
官能基含有モノマーはメタクリル酸、アクリル酸、メタクリル酸ヒドロキシエチル、メタクリル酸ヒドロキシプロピル、メタクリル酸ジメチルアミノエチル、アクリルアミド、メチロールアクリルアミド、メタクリル酸グリシジル、マレイン酸無水物、メサコン酸無水物およびこれらの混合物からなる群から選択されうる。好ましくは、官能基含有モノマーの量は接着剤コポリマーの重量を基準にして１〜５重量％である。この量が上記範囲内にある場合には、基体への接着力がより向上されることができ、および時間の経過による接着力の変化が低下しうる。
【００１７】
開始剤はアゾベースの化合物、例えば、２，２−アゾビスイソブチロニトリル、および２，２−アゾビス（２−メチルプロピオンアミジン）スルファート；過酸化物、例えば、過硫酸塩、ジ−Ｎ−オクタノイルペルオキシドおよびｔ−ブチルヒドロペルオキシド；並びにこれらの混合物からなる群から選択されることができ、好ましくは２，２−アゾビスイソブチロニトリルでありうる。好ましくは、開始剤の量は接着剤コポリマーの重量を基準にして０．０１〜０．５重量％である。この量が上記範囲内にある場合には、成分の良好な可溶性のせいでコーティング加工性が向上されることができ、かつ貯蔵弾性率の増大のせいで接着剤層の凝集性が増強されうる。
【００１８】
架橋反応のために使用される架橋剤は、耐熱性、接着力および凝集性を増大させるようにも機能し、その結果、高い温度／湿度の条件下での接着力の変化が低下し、かつ外部衝撃によってガラス基体が壊される場合にガラス散乱が効果的に妨げられうるという利点を接着剤層が有する。架橋剤はポリイソシアナート、メラミン、エポキシ化合物、アジリジン、金属キレート化合物およびこれらの混合物からなる群から選択されうる。より具体的には、架橋剤は、キシレンジイソシアナート、イソシアナート、ジエチレントリアミン、トリエチレンテトラミン、フタル酸無水物、メチルテトラヒドロフタル酸無水物、メチルナジック酸無水物、ピロメリット酸二無水物、コハク酸無水物、ヘキサメチレンジイソシアナート、トリエチレンメラミン、ヘキサメチロールメラミン、およびこれらの混合物からなる群から選択されうる。金属キレート化合物はＡｌ、Ｓｎ、Ｆｅ、ＴｉおよびＮｉのような金属とアセト酢酸メチルおよび乳酸エチルのようなキレート化剤とからなることができる。架橋剤は１種以上のこの金属キレート化合物を含む。
【００１９】
架橋剤の量は接着剤コポリマー１００重量部を基準にして０．１〜５．０重量部である。架橋剤が上記範囲を満足する場合には、接着剤層の凝集性を増大させるのに充分な架橋が起こることができ、接着剤が目的物の表面から完全に取り除かれることができ、かつ濡れ性が向上されることができ、よって当初接着力を増大させうる。
【００２０】
接着剤コポリマーに添加される添加剤はＵＶ防止剤、光安定化剤、酸化防止剤およびこれらの混合物からなる群から選択されうる。より具体的には、ＵＶ防止剤はベンゾトリアゾール、トリアジン、ベンゾフェノンおよびこれらの混合物からなる群から選択されることができ、並びに光安定化剤はアミン、ベンゾアートおよびこれらの混合物からなる群から選択されうる。添加剤の量は接着剤コポリマー１００重量部を基準にして０．１〜３．０重量部であるが、添加剤が接着剤層の特性を悪化させない限りはこの量は特に限定されない。
【００２１】
アクリル接着剤を製造するために溶媒が使用されうる。溶媒はメチルエチルケトン、アセトン、酢酸エチル、シクロヘキサン、ｎ−ヘキサン、トルエン、キシレン、メタノール、エタノール、水およびこれらの混合物からなる群から選択されうる。
【００２２】
接着剤層は目標基体の表面上にアクリル接着剤を適用することによって形成されうる。アクリル接着剤を基体に適用するために、ロールコーティング、グラビアコーティング、逆コーティング、スプレイコーティング、ディップコーティング、ナイフコーティング、スロットダイコーティングなどが使用されうる。好ましくは、安定なコーティング層を形成するために、ダイコーティングが使用される。
【００２３】
薄フィルムを提供するために、接着剤層１２の厚さは３〜１０μｍ、好ましくは４〜７μｍであることができる。この厚さが上記範囲内にある場合には、凝集を確実にし、かつ所望の接着を達成するのがより容易であり、かつディスプレイのためのガラス基体を切断するプロセス中のフィルムの脱離のような欠点が少なくなりうる。
【００２４】
さらに、接着剤層は、ガラス基体から１８０°で剥離させられる場合に、１〜１０Ｎ／インチ、好ましくは３〜７Ｎ／インチの接着力を有することができる。接着剤が上記範囲内にある場合には、ガラス基体切断中のエッジの脱離、およびガラス基体へのその膜の貼り付けの際の不純物の導入のような欠陥が低減されうる。また、これら欠陥のせいで再生プロセスが行われるとしても、この接着剤はガラスの表面から完全に除去されることができ、そしてベースフィルムへのダメージが低減されうる。
【００２５】
剥離層
ガラス散乱防止フィルムにおいては、剥離層１３は剥離フィルムを含むことができ、この剥離フィルムはこのフィルムがディスプレイのためのガラス基体に貼り付けられて、接着剤層を保護するように機能する場合に、容易に取り外される。剥離フィルムはシリコーンベース剥離組成物でコーティングされたあらゆるフィルムであり得る。
【００２６】
このシリコーンベース剥離組成物はシリコーン材料、シリコーン硬化剤、触媒などを含むことができる。シリコーン材料はビニルポリシロキサン、ビニル基を含むヘキセニルポリシロキサンなどでありうる。シリコーン硬化剤は水素ポリシロキサンなどでありうる。触媒は当該技術分野で知られているもの、例えば、Ｐｔキレート化合物でありうる。
【００２７】
シリコーンベース剥離組成物は付加、縮合、およびＵＶ硬化タイプのような任意のタイプのものであることができ、どれか１つのタイプに特に限定されない。その分子構造は線状および分岐構造のいずれかまたは両方でありうる。
【００２８】
シリコーンベース剥離組成物は、ベースフィルム上に適用されるように、溶媒で０．５〜３重量％の全固形分量に希釈されることができる。固形分がベースフィルム上に適用されるのに充分に分散されている限りは溶媒は限定されない。全固形分量が上記範囲内にある場合には、均質なシリコーンコーティング層が形成されることができ、接着剤層の剥離が起こらずかつコーティング層のレベリングが均一であり、よって均一な厚さを達成する。
【００２９】
シリコーンベース剥離組成物を含む剥離層の剥離強度は好ましくは、３〜８ｇｆ／インチである。典型的な剥離層は日東電工株式会社から入手可能な３１Ｂテープ、またはＳＫＣハースディスプレイフィルムズカンパニーリミテッドから入手可能なＲＦ０２Ｎである。
【００３０】
ベースフィルム層
ガラス散乱防止フィルムにおいては、ディスプレイデバイスを製造した後での検査プロセスを効率的に行うために、ベースフィルム層１０は透明であることができる。ベースフィルム層はポリエチレンテレフタラート（ＰＥＴ）フィルム、ポリエチレンナフタラート（ＰＥＮ）フィルム、ポリエチレン（ＰＥ）フィルム、シリカ（Ｓｉ）−堆積フィルム、アルミニウム（Ａｌ）−堆積フィルム、およびポリ塩化ビニル（ＰＶＣ）フィルム、好ましくはＰＥＴフィルムからなる群から選択されうる。
【００３１】
ベースフィルムの厚さは４〜１０μｍであることができる。この厚さが上記範囲を満足する場合には、ベースフィルムの強度が確実にされ、よって製造プロセスにおける所望の収率を達成するのを容易にし、かつ剥離層を除いて１５μｍ未満の全厚さを有するガラス散乱防止フィルムを製造するのを容易にする。
【００３２】
ベースフィルム層のヘイズは好ましくは７％未満、より好ましくは１〜７％であり、その結果、ガラス散乱防止フィルムの全ヘイズは５％未満、好ましくは１〜５％でありうる。
【００３３】
帯電防止層
ガラス散乱防止フィルムは好ましくは帯電防止層１１を含む。この帯電防止層はガラス散乱防止フィルムをガラス基体に貼り付けるおよびガラス基体を切断する際の不純物の混入のせいで起こりうる欠陥を防止するように働く。帯電防止層は接着剤でコーティングされた表面の反対側の基体表面上に形成されうる。
【００３４】
帯電防止層が充分な帯電防止特性を有する限りは、帯電防止層は特に限定されない。好ましくは、帯電防止層は、コーティング厚さを最小限にするように、導電ポリマーを含む帯電防止組成物をコーティングすることにより形成されうる。この導電ポリマーは、ポリチオフェン、ポリピロール、ポリアニリン、ポリエチレンジオキシチオフェン（ＰＥＤＯＴ）、およびこれらの混合物からなる群から選択されうる。
【００３５】
帯電防止組成物は、導電ポリマーに加えて、加工性を増大させるために、水性ポリウレタン樹脂、アルコールおよび／または蒸留水をさらに含むことができる。帯電防止組成物は水性または有機バインダー樹脂も含むことができ、この樹脂はアクリル基、ウレタン基、アミド基、ヒドロキシル基およびシラン基からなる群から選択される少なくとも１つの官能基を有する。帯電防止組成物は防水剤または防汚剤をさらに含むことができる。
【００３６】
特性および効果
薄型ディスプレイデバイスが継続的に増大しており、かつガラス散乱防止フィルムはそのデバイスに組み込まれるように適合されるので、剥離層を除いたガラス散乱防止フィルムの全厚さは好ましくは１５μｍ未満である。
【００３７】
また、ガラス散乱防止フィルムは、透明性を確実にするために、好ましくは５％未満のヘイズを有する。この透明フィルムがディスプレイデバイスに組み込まれる場合には、検査が容易に行われうる。
【００３８】
本発明のガラス散乱防止フィルムは帯電防止層のせいで、不純物の吸着を妨げるのに効果的である。
【００３９】
また、接着剤層がアクリル接着剤を含み、それにより、高い透明性を確実にし、基体への良好な接着を示し、かつ耐湿性および耐熱性を向上させる。
【００４０】
また、剥離層を除いたガラス散乱防止フィルムの全厚さが１５μｍ未満なので、ガラス散乱防止フィルムはディスプレイに搭載されうる。
【００４１】
ガラス散乱防止フィルムが、ディスプレイのためのガラス基体の、外部衝撃による破損を軽減することができ、かつこのガラスの破損の際でさえガラスが散乱するのを防ぐことができる。
【００４２】
また、ガラス散乱防止フィルムが５％未満の低ヘイズを有するので、それがディスプレイデバイスに組み込まれた後でさえ、検査プロセスが効率的に行われうる。
【００４３】
以下は本発明の具体例の説明である。この実施例においては、これら特性は以下の方法によって測定された。結果は以下の表１に示される。
【実施例】
【００４４】
１）接着力（剥離強度）および信頼性の評価
ガラス散乱防止フィルムがマザーガラス基体に貼り付けられ、次いで２ｋｇロールを用いた１回の相互運動によって押し付けられ、２５℃で５０％Ｒ．Ｈ．の条件下で３０分間置いておかれた。次いで、接着試験装置（ＡＲ−１０００、ケムインスツルメンツ）を用いて、このガラス散乱防止フィルムが３００ｍｍ／分の剥離速度で１８０°の剥離角の条件下で剥離させられた場合の接着力（Ｎ／インチ）が測定された。マザーガラス上に残った接着剤が肉眼で観察された。
【００４５】
信頼性を試験するために、このフィルムを６０℃および９０％Ｒ．Ｈ．の条件下で５００時間にわたって置いておいた後に接着力が測定され、そしてこの接着剤層の耐性／耐湿性が評価された。
【００４６】
２）ヘイズおよび全光線透過率の測定
剥離フィルムが取り除かれた後で、その接着剤層が積分球に向くようにガラス散乱防止フィルムがヘイズメーター（ＮＤＨ−５０００、日本電色工業）に取り付けられ、そしてベースラインがエアコンディションに設定され、次いでヘイズおよび全光線透過率が測定された。
【００４７】
製造例１：接着剤コポリマーの製造
７０重量部のアクリル酸ブチル、２５重量部のメタクリル酸メチル、および５重量部のメタクリル酸が、酢酸エチルおよびトルエン（１：１  ｖ／ｖ）の溶媒混合物に添加され、そしてこれに０．２重量部の２，２−アゾビスイソブチロニトリルが開始剤として添加された。得られた混合物は攪拌しつつ６５℃で７時間窒素雰囲気下で反応にかけられて接着剤コポリマーを得た。
【００４８】
製造例２：接着剤コポリマーの製造
７０重量部のアクリル酸２−エチルヘキシル、２５重量部のメタクリル酸イソデシル、および５重量部のクロトン酸が、酢酸エチルおよびトルエン（１：１  ｖ／ｖ）の溶媒混合物に添加され、そしてこれに０．２重量部の２，２−アゾビスイソブチロニトリルが開始剤として添加された。得られた混合物は攪拌しつつ６５℃で７時間窒素雰囲気下で反応にかけられて接着剤コポリマーを得た。
【００４９】
実施例１：ガラス散乱防止フィルムの製造
製造例１において得られた接着剤コポリマー１００重量部、架橋剤としてトリエチレンメラミン０．５重量部、およびＵＶ防止剤としてベンゾフェノン１重量部が混合され、３０分間攪拌されてアクリル接着剤を得た。このアクリル接着剤がシリコーンコーティングされた剥離フィルム（ＲＦ０２Ｎ、ＳＫＣハースディスプレイフィルムス）上に適用され、次いで１００℃で２分間乾燥させられて、４μｍの厚さを有する乾燥接着剤層を得た。
【００５０】
この接着剤層が、５．６μｍの厚さを有するＰＥＴベースフィルム（ＳＣ４２、ＳＫＣ）の表面上に積層された。３．５重量％の固形分を有し、かつＰＥＤＯＴを含む１００重量部の水性ポリウレタン樹脂溶液（Ｅｃｏａｔ  Ｐ−１０３０、ＥＣｈｅｍ  Ｔｅｃｈ）、３重量部のアジリジンベース架橋剤（ＣＸ−１００、マグテック）、４５重量部の蒸留水および１６０重量部のメタノールを含む帯電防止組成物でこのベースフィルムの別の表面がコーティングされた。
【００５１】
帯電防止層は９０℃で２分間乾燥させられて、剥離層を除いて９．６μｍの全厚さおよび１０７Ω／ｍ２の表面抵抗を有するガラス散乱防止フィルムを得た。
【００５２】
実施例２：ガラス散乱防止フィルムの製造
乾燥接着剤層の厚さが７μｍに設定されて、剥離層を除いて１２．６μｍの全厚さおよび１０７Ω／ｍ２の表面抵抗を有するガラス散乱防止フィルムを得た以外は、実施例１の手順が繰り返された。
【００５３】
実施例３：ガラス散乱防止フィルムの製造
乾燥接着剤層の厚さが９μｍに設定されて、剥離層を除いて１４．６μｍの全厚さおよび１０７Ω／ｍ２の表面抵抗を有するガラス散乱防止フィルムを得た以外は、実施例１の手順が繰り返された。
【００５４】
比較例１：ガラス散乱防止フィルムの製造
製造例２において得られた接着剤コポリマー１００重量部、トルエンジイソシアナート（ＡＬ、サイデン（Ｓａｉｄｅｎ）ケミカルカンパニーリミテッド）０．２重量部、およびベンゾフェノン１重量部が混合され、３０分間攪拌されてアクリル接着剤を得た。このアクリル接着剤がシリコーンコーティングされた剥離フィルム（ＲＦ０２Ｎ、ＳＫＣハースディスプレイフィルムス）上に適用され、次いで１００℃で２分間乾燥させられて、７μｍの厚さを有する乾燥接着剤層を得た。
【００５５】
この接着剤層が、５．６μｍの厚さを有するＰＥＴベースフィルム（ＳＣ４２、ＳＫＣ）の一方の表面上に積層されて、剥離層を除いて１２．６μｍの全厚さを有するガラス散乱防止フィルムを得た。
【００５６】
比較例２：ガラス散乱防止フィルムの製造
接着剤コポリマーとして製造例２において得られた接着剤コポリマーを用い、架橋剤として０．２重量部のトルエンジイソシアナート（ＡＬ、サイデンケミカルカンパニーリミテッド）を用い、かつ乾燥接着剤層の厚さを１０μｍに設定して、剥離層を除いて１５．６μｍの全厚さおよび１０７Ω／ｍ２の表面抵抗を有するガラス散乱防止フィルムを得た以外は、実施例１の手順が繰り返された。
【００５７】
【表１】
2013176988.tif 000003
【００５８】
表１に示されるように、本発明に従う実施例１〜３のガラス散乱防止フィルムは信頼性試験後の接着力にわずかな変化しか示さず、また、このガラス散乱防止フィルムをデバイスに組み込んだ後でさえ、その高い全光線透過率および低いヘイズのせいで検査が行われることができた。さらに、接着剤層の厚さが増大するにつれて、当初接着力が増大した。
【００５９】
一方、比較例１および２のガラス散乱防止フィルムは低いガラス転移温度を有し、かつヒドロキシル基を含む官能基含有モノマーを有するモノマーを使用するので、所望の接着力が得られることができず、よってこのフィルムはマザーガラスの切断の際に望ましくなく剥がれる場合があった。さらに、比較例１のガラス散乱防止フィルムは、ベースフィルムの表面粗さに基づく光の散乱のせいで、低い全光線透過率および高いヘイズを示すが、これはＰＥＴ基体の反対側に帯電防止コーティングが形成されなかったからであり、それは検査プロセスを行うのを困難にし、よってこのフィルムはディスプレイデバイスに適用されることができない。
【００６０】
よって、本発明に従う実施例１〜３のガラス散乱防止フィルムは、その優れた光学特性および接着特性のせいで、ディスプレイのためのマザーガラスを保護するのに非常に有効である。
【符号の説明】
【００６１】
１０  ベースフィルム層
１１  帯電防止層
１２  接着剤層
１３  剥離層
【図１】
2013176988.tif 000004
【外国語明細書】
2013176988000001.pdf
2013176988000002.pdf
2013176988000003.pdf
2013176988000004.pdf